(57)【要約】【課題】  ショートの原因とならず、高温環境下でも使用でき、しかもより高い電磁波のシールド効果、それも高い周波数帯での電磁波のシールド効果を発揮することができる耐熱性電磁波シールド用ガスケットを提供する。【解決手段】  弾性材からなる芯材１１０と、この芯材１１０の表面を被覆する導電層１２２が形成された導電性被覆材１２０とを備えており、前記導電性被覆材１２０は、ポリイミドフィルム１２１の表面に導電層１２２を形成したものである。【選択図】      図１
2012124400.tif 000002
【特許請求の範囲】
【請求項１】
弾性材からなる芯材と、この芯材の表面を被覆する導電層が形成された導電性被覆材とを具備しており、前記導電性被覆材は、耐熱性のある合成樹脂フィルムの表面に導電層を形成したものであることを特徴とする耐熱性電磁波シールド用ガスケット。
【請求項２】
前記合成樹脂フィルムは、ポリイミド又はポリエチレンテレフタレートからなっていることを特徴とする請求項１記載の耐熱性電磁波シールド用ガスケット。
【請求項３】
前記合成樹脂フィルムは、アラミド、ポリエチレンナフタレート、ポリフェニレンスルフィド、ポリエーテルサルフォン、ポリエーテルイミド、ポリサルフォン又はポリアリレートからなっていることを特徴とする請求項１記載の耐熱性電磁波シールド用ガスケット。
【請求項４】
前記導電性被覆材の一面に導電性両面接着テープを貼着したことを特徴とする請求項１、２又は３記載の耐熱性電磁波シールド用ガスケット。
【発明の詳細な説明】
【技術分野】
【０００１】
本発明は、複数の導電部材が接する場所に用いられ、この導電部材の間を通過しようとする電磁波をシールドする電磁波シールド用ガスケットであって、耐熱性を有する耐熱性電磁波シールド用ガスケットに関する。
【背景技術】
【０００２】
この種の電磁波シールド用ガスケットは、特開２００２−３１９７８９号公報（特許文献１）にも開示されているように、芯材に金属被膜が形成された布帛を巻回したものが一般的である。
【０００３】
【特許文献１】特開２００２−３１９７８９号公報
【発明の開示】
【発明が解決しようとする課題】
【０００４】
しかしながら、この特許文献１に開示された電磁波シールド用ガスケットは、金属被膜が形成された布帛（例えば、ポリエステル織布）を使用しているため、以下のような問題点がある。
まず、布帛であるため、端部から毛羽（布の表面がこすれてできる細い毛状の砕片）が剥落することがある。この毛羽自体が導電性を有するので、電子基板等に付着するとショートが発生し、製品不良の原因となる。
また、いままでの規格では、電磁波のシールド効果の確認は１ＧＨｚ帯まででよかったが、２０１１年の１０月からは６ＧＨｚ帯までの電磁波のシールド効果を確認する必要が出てきた。
しかし、特許文献１で開示されたものであっては、６ＧＨｚ帯までの電磁波を効果的にシールドできないことが確認されている。
この理由の詳細は不明であるが、以下の理由が考えられる。
まず、布帛はどうしても表面に凹凸があるため、電磁波をシールドすべき箇所での密着性に問題があるため、６ＧＨｚ帯という高周波帯の電磁波を完全にシールドすることができないと考えられる。
また、布帛の表面の凹凸のため、表面に生じる電流がどうしても凹凸に沿って流れることになるため、６ＧＨｚ帯という高周波帯の電磁波を完全にシールドすることができないと考えられる。
【０００５】
さらに、発光ダイオード素子を光源として利用したいわゆるＬＥＤテレビ等の表示装置、電子制御箇所がより多くなるハイブリッド自動車や電気自動車に使用される電磁波シールド用ガスケットにはより高い耐熱性が要求されている。
しかし、一般的に布帛を使用した電磁波シールド用ガスケットでは、６０℃の環境下でしか使用することができず、少なくとも８５℃の環境下での使用が想定されるＬＥＤテレビ等には使用することができなかった。
【０００６】
なお、芯材をアルミ箔で被覆したタイプの電磁波シールド用ガスケットでは、８５℃の環境下でも使用することができるが、繰り返して外力が加えられると、アルミ箔にクラックが生じ、電磁波のシールドが不完全になるという問題点がある。
【０００７】
本発明は、上記事情に鑑みて創案されたもので、ショートの原因とならず、高温環境下でも使用でき、しかもより高い電磁波のシールド効果、それも高い周波数帯での電磁波のシールド効果を発揮することができる耐熱性電磁波シールド用ガスケットを提供することを目的としている。
【課題を解決するための手段】
【０００８】
本発明に係る耐熱性電磁波シールド用ガスケットは、弾性材からなる芯材と、この芯材の表面を被覆する導電層が形成された導電性被覆材とを備えており、前記導電性被覆材は、耐熱性のある合成樹脂フィルムであるポリイミドフィルムの表面に導電層を形成したものである。
【発明の効果】
【０００９】
本発明に係る耐熱性電磁波シールド用ガスケットは、ポリイミドフィルムを基材とした導電性被覆材を使用しているので、布帛を使用した従来のものより高温環境下で使用することができる。
また、導電性被覆材は基材にポリイミドフィルムを使用しているので、従来の電磁波シールド用ガスケットに使用される布帛のようにショートの原因となる毛羽等の剥落が生じない。すなわち、より高い信頼性を有している。
さらに、基材に使用したポリイミドフィルムは、布帛のように表面に凹凸がないため、より高い電磁波のシールド効果を発揮することができる。それも、より高い周波数帯（ＧＨｚ帯）における電磁波のシールド効果を発揮することができるので、耐熱性と相まってＬＥＤテレビやハイブリッド自動車、電気自動車に使用することが可能になる。
【図面の簡単な説明】
【００１０】
【図１】本発明の実施の形態に係る耐熱性電磁波シールド用ガスケットの概略的斜視図である。
【図２】本発明の実施の形態に係る耐熱性電磁波シールド用ガスケットに使用される導電性被覆材の概略的断面図である。
【図３】本発明の実施の形態に係る耐熱性電磁波シールド用ガスケットの耐熱性を確認するためのテスト装置の概略的説明図である。
【図４】本発明の実施の形態に係る導電性被覆材にポリイミドフィルムを用いた耐熱性電磁波シールド用ガスケットの電磁波のシールド効果を確認する際のノイズフロアのスペクトラム図である。
【図５】本発明の実施の形態に係る導電性被覆材にポリイミドフィルムを用いた耐熱性電磁波シールド用ガスケットの電磁波のシールド効果を確認するためのスペクトラム図である。
【図６】本発明の実施の形態に係る導電性被覆材にポリイミドフィルムを用いた耐熱性電磁波シールド用ガスケットの電磁波のシールド効果を確認するためのスペクトラム図である。
【図７】本発明の実施の形態に係る導電性被覆材にポリエチレンテレフタレートフィルムを用いた耐熱性電磁波シールド用ガスケットの電磁波のシールド効果を確認する際のノイズフロアのスペクトラム図である。
【図８】本発明の実施の形態に係る導電性被覆材にポリエチレンテレフタレートフィルムを用いた耐熱性電磁波シールド用ガスケットの電磁波のシールド効果を確認するためのスペクトラム図である。
【図９】従来の電磁波シールド用ガスケットの電磁波のシールド効果を確認するためのスペクトラム図である。
【図１０】従来の電磁波シールド用ガスケットの電磁波のシールド効果を確認するためのスペクトラム図である。
【発明を実施するための形態】
【００１１】
本発明の実施の形態に係る耐熱性電磁波シールド用ガスケット１００は、弾性材からなる芯材１１０と、この芯材１１０の表面を被覆する導電層１２２が形成された導電性被覆材１２０とを備えており、前記導電性被覆材１２０は、耐熱性のある合成樹脂フィルムであるポリイミドフィルム１２１の表面に導電層１２２を形成したものである。
【００１２】
前記芯材１１０は、耐熱性を有する発泡ポリウレタンフォームであって、断面視略長方形状の長尺部材として構成されている。
【００１３】
また、前記導電性被覆材１２０は、図２に示すように、ポリイミドフィルム１２１の表面に銅とニッケルとの合金からなる導電層１２２を形成したものである。
この導電層１２２を形成する技法としては、蒸着法、スパッタリング法等がある。
なお、図２は単に構造を示したものなので、その各部の寸法、特に厚さ寸法は作図の都合上誇張してある。
【００１４】
かかる導電性被覆材１２０の導電層１２２を表側にして芯材１１０を恰も巻き寿司のように被覆するのである。この際、芯材１１０には融点が１００〜１３０℃の耐熱性に優れた熱可塑性の接着剤を塗布しておく。この接着剤によって導電性被覆材１２０が芯材１１０から剥がれ落ちないようにするのである。
また、導電性被覆材１２０の巻き始め部分と巻き終わり部分との間で確実な導通が確保されるようにする。
【００１５】
芯材１１０を被覆した導電性被覆材１２０に導電性両面接着テープ１３０を取り付ける。この導電性両面接着テープ１３０は、耐熱性電磁波シールド用ガスケット１００を導電部材に取り付ける際に使用されるものである。従って、この導電性両面接着テープ１３０の表面側には使用時に剥がすピール紙（図示省略）が設けられている。なお、この導電性両面粘着テープ１３０には、アクリル系粘着剤が使用される。
【００１６】
かかる耐熱性電磁波シールド用ガスケット１００及び従来の布帛を使用した電磁波シールド用ガスケットを長時間にわたって加熱することによる抵抗値の変化を比較する。
図３に示すように、２枚の金属板２００に耐熱性電磁波シールド用ガスケット１００を高さ方向の圧縮率が５０％になるように挟みこむ。なお、圧縮率を維持するために、２枚の金属板２００の間には絶縁性のスペーサ２１０が介在されている。
温度８５℃、湿度８５％の環境下で５００時間にわたって上下方向（厚み方向）抵抗値を計測器２２０で計測した。
【００１７】
測定開始時は両者とも抵抗値は、０．０１Ωであったが、５００時間経過時には、従来の布帛を使用した電磁波シールド用ガスケットの抵抗値は１Ω以上になったが、本発明の実施の形態に係る耐熱性電磁波シールド用ガスケット１００の抵抗値は１Ω以下であることが確認された。
【００１８】
すなわち、本発明の実施の形態に係る耐熱性電磁波シールド用ガスケット１００は、長時間にわたって高温環境下で使用しても従来のものより低抵抗に保たれるため、電磁波のシールド効果を維持することができることが確認された。
【００１９】
次に、幅１０ｍｍ×高さ１０ｍｍ×長さ３５０ｍｍの耐熱性電磁波シールド用ガスケット１００の電磁波シールド効果を、内部に信号発信のためのアンテナを有し、前面パネルで閉塞されるシールドボックスを用いて検証した。
前面パネルでシールドボックスを閉塞する際に、前面パネルとシールドボックスとの間に耐熱性電磁波シールド用ガスケット１００を挟み込む。その際、耐熱性電磁波シールド用ガスケット１００は高さが５ｍｍになるように前面パネルで抑え込まれる。
【００２０】
まず、図４はノイズフロアを示している。
これに対して、図５及び図６は前記耐熱性電磁波シールド用ガスケット１００をシールドボックスと前面パネルとの間に介在させてシールドボックスを閉塞した状態でシールドボックスからの電磁波を測定したものである。
これによると、耐熱性電磁波シールド用ガスケット１００を用いた場合は、ノイズフロアとほぼ同程度の電磁波しか検出できない、すなわち電磁波のシールド効果は高いことが判明する。
【００２１】
また、図８は、上述した耐熱性電磁波シールド用ガスケット１００の導電性被覆材１２０にポリイミドフィルム１２１の表面に銅とニッケルとの合金からなる導電層１２２を形成したものを使用したものに代えて、ポリエチレンテレフタレートフィルムの表面に銅とニッケルとの合金からなる導電層を形成したものを導電性被覆材１２０として使用した場合のシールド効果を測定したものである。なお、各種の測定条件は、上述したものと同様である。
【００２２】
図７に示すノイズフロアと比較して、ポリエチレンテレフタレートフィルムの表面に銅とニッケルとの合金からなる導電層を形成した導電性被覆材１２０として使用しても、ポリイミドフィルム１２１を使用したものとほぼ同等のシールド効果を発揮していることが判明する。
【００２３】
これに対して、図９及び図１０は従来の電磁波シールド用ガスケット（布帛を用いたもの）を用いてシールドボックスを閉塞した状態での電磁波の測定結果である。
これによると、ほぼすべての周波数帯においてノイズフロアより高い電磁波が測定されている。すなわち、電磁波のシールド効果が本発明の実施の形態に係る耐熱性電磁波シールド用ガスケット１００より低いことが判明する。
【００２４】
かかる効果の相違の詳細な理由は不明であるが、以下のように考えることができる。
まず、本発明の実施の形態に係る耐熱性電磁波シールド用ガスケット１００は、導電性被覆材１２０として、表面が滑らかなポリイミドフィルム１２１の表面に導電層１２２を形成したものを使用していることが挙げられる。
導電性被覆材１２０の表面が滑らかであるので、複数の導電部材（上記の場合はシールドボックスと前面パネル）に密着するため、電磁波のシールド効果が高いと考えられる。
これに対して、導電性被覆材として布帛を使用した従来の電磁波シールド用ガスケットでは、どうしても布帛特有の凹凸があるため、密着性が低いため、電磁波のシールド、特に高周波帯でのシールドが不完全になるのである。
【００２５】
また、導電性被覆材１２０の表面が滑らかであると、その表面を流れる電流は直線的に流れるため、電磁波のシールド効果が高くなる。
これに対して、従来の布帛を用いた電磁波シールド用ガスケットでは布帛特有の凹凸があるため、表面を流れる電流もその凹凸に沿って流れるため、高周波帯の電磁波を完全にシールドすることができないと考えられる。
【００２６】
なお、上述した実施の形態では、導電性被覆材１２０に使用される耐熱性のある合成樹脂フィルムとして、ポリイミドフィルム１２１と、同じくポリエチレンテレフタレートフィルムとを挙げたが、本発明はこれに限定されることなく、例えば、耐熱性のあるアラミド、ポリエチレンナフタレート、ポリフェニレンスルフィド、ポリエーテルサルフォン、ポリエーテルイミド、ポリサルフォン又はポリアリレートであってもよい。これらは、すべて１００℃以上の長期耐熱性を有している。
【符号の説明】
【００２７】
１００    耐熱性電磁波シールド用ガスケット
１１０    芯材
１２０    導電性被覆材
１２１    ポリイミドフィルム
１２２    導電層
【図１】
2012124400.tif 000003
【図２】
2012124400.tif 000004
【図３】
2012124400.tif 000005
【図４】
2012124400.tif 000006
【図５】
2012124400.tif 000007
【図６】
2012124400.tif 000008
【図７】
2012124400.tif 000009
【図８】
2012124400.tif 000010
【図９】
2012124400.tif 000011
【図１０】
2012124400.tif 000012